(57)【特許請求の範囲】
【請求項１】
ワイヤの表面を粗面状にした後、そのワイヤを加熱し、該加熱ワイヤに熱可塑性樹脂を付着させ溶融しはじめた状態で上流側の第１ダイスのダイス穴径ｄ１と下流側の第２ダイスのダイス穴径ｄ２の比（ｄ１／ｄ２）が１．０２〜１．０５、かつ第２ダイスのダイス穴径ｄ２と塗装製品ワイヤ径Ｄの比（ｄ2／Ｄ）が１．０２〜１．２２である２段のダイスを通過させ、ワイヤ外径とダイス穴の間隙に充填された塗装樹脂を圧着しごきすることを特徴とする粉体塗装ワイヤの製造方法。
【請求項２】
ワイヤの供給側から巻取り側の走行ラインに、エアショットブラストと高周波加熱炉と熱可塑性樹脂粉末槽と圧着しごき装置および冷却装置を順次に配してなり、前記圧着しごき装置が、筒状ホルダ内に、熱可塑性樹脂粉末槽を通過する間に付着し溶融を開始した樹脂層をワイヤに圧着しつつしごくための２段ダイスを配してなり、２段ダイスは、上流側の第１ダイスのダイス穴径ｄ１と下流側の第２ダイスのダイス穴径ｄ２の比（ｄ１／ｄ２）が１．０２〜１．０５であることを特徴とする粉体塗装ワイヤの製造装置。
【発明の詳細な説明】
【０００１】
【発明の属する技術分野】
本発明は粉体塗装ワイヤの製造方法と装置に関する。
【０００２】
【従来の技術】
金網、フェンス、ネット、籠マットなどのワイヤ製品の材料として使用される鉄製または鋼製のワイヤ（以下ワイヤという）は耐食性が要求されることが多い。たとえば、ワイヤやこれを加工した製品が海水や潮風にさらされる場所に使用されたり、塩水流入河川や酸性水河川といった厳しい腐食環境で使用された場合、たとえば、護岸のための岩石を充填した籠マットや蛇籠類であるような場合には、耐食性が不十分で、耐用年数が短くなるからである。
【０００３】
この対策としてワイヤのの表面にＺｎめっきを施したり、Ｚｎよりも耐食性を増すためにＺｎ−Ａｌ合金めっきを施しすことが行われ、あるいは、めっきなしまたはめっきしたうえでその表面に熱可塑性樹脂を粉体塗装することが行われている。
【０００４】
ワイヤの表面に熱可塑性樹脂を粉体塗装するには、次の方法が考えられる。
１）ワイヤを洗浄ないし研摩し、静電吹付け塗装を行い、ついで高周波加熱またはこれと雰囲気加熱を行い、水冷する方法。
２）ワイヤを洗浄ないし研摩し、高周波加熱し、ついで静電吹付け塗装を行い、雰囲気加熱し、水冷する方法。
【０００５】
しかし、１）の方法は、高周波加熱が急加熱であるため、ワイヤの表面に付着した樹脂粉末間の空気が膨張し外部に放出される前に樹脂が溶融して塗膜が形成され、その塗膜内に空気が包まれてしまったり、空気が放出されてもその箇所がピンホールの原因となる。しかも、空気の塗膜内への内包は、製造ライン速度を上げるべく急加熱にすると顕著となり、したがつて、１）の方法では、耐食性性能と外観がよいものが得られない問題がある。
【０００６】
２）の方法は、樹脂塗料が加熱溶融される際にすでにワイヤが予熱されているため、塗膜内への空気の混入はほとんど起こらない。しかし、被塗装物としてのワイヤが前段で加熱されているため、吹き付けられてワイヤに接触した樹脂粉末が円周方向にスムーズに回り込まず、吹付け部位で溶着してしまいやすい。このため、ワイヤ表面への塗料の付着調整が難しく、円周方向での塗膜の均一性が得られないという問題がある。
【０００７】
また、１）、２）の方法においては、塗膜の良否はワイヤに付着した粉体の溶融−自然流動に依存している。したがって、平滑な塗膜を形成するためには、所定温度に加熱保持することが一般的である。これを能率化するには加熱温度を高くすることが１つの方法であるが、温度を高くしすぎると粉体塗料が熱分解あるいは劣化するため、これらが生じない温度を設定し保持することが必要である。
【０００８】
しかし、これは塗料樹脂の物性により決定されるため、製造速度を上げるには加熱保持時間に比例してラインでの加熱炉長を長くする必要がある。また加熱領域ではワイヤ表面は他物と非接触でなければならないから、加熱炉長が長くなれば管理が困難になる。したがって、１）、２）の方法で製造速度を上げるためには、保持時間に合わせてラインを設計するか、ラインに合わせて製造速度を決定するほかなく、自由度が乏しく、調整が困難であった。
【０００９】
【発明が解決しようとする課題】
本発明は前記のような問題点を解消するためになされたもので、その目的とするところは、ピンホールや塗膜内の空気混入がなく、表面が平滑で長手方向での径差および円周方向での塗膜厚さのバラツキの少ない塗装ワイヤを高い製造速度で製造することができる方法と装置を提供することにある。
【００１０】
【課題を解決するための手段】
上記目的を達成するため本発明は、ワイヤの表面を粗面状にした後、そのワイヤを加熱し、該加熱ワイヤに熱可塑性樹脂を付着させ溶融しはじめた状態で上流側の第１ダイスのダイス穴径ｄ１と下流側の第２ダイスのダイス穴径ｄ２の比（ｄ１／ｄ２）が１．０２〜１．０５、かつ第２ダイスのダイス穴径ｄ２と塗装製品ワイヤ径Ｄの比（ｄ2／Ｄ）が１．０２〜１．２２である２段のダイスを通過させ、ワイヤ外径とダイス穴の間隙に充填された塗装樹脂を圧着しごきすることを特徴としている。
【００１１】
また、本発明の他の特徴は、ワイヤの供給側から巻取り側の走行ラインに、エアショットブラストと高周波加熱炉と熱可塑性樹脂粉末槽と圧着しごき装置および冷却装置を順次に配してなり、前記圧着しごき装置が、筒状ホルダ内に、熱可塑性樹脂粉末槽を通過する間に付着し溶融を開始した樹脂層をワイヤに圧着しつつしごくための２段ダイスを配してなり、２段ダイスは、上流側の第１ダイスのダイス穴径ｄ１と下流側の第２ダイスのダイス穴径ｄ２の比（ｄ１／ｄ２）が１．０２〜１．０５である。ことにある。
【００１３】
【発明の実施の形態】
以下本発明の実施例を添付図面を参照して説明する。
図１は本発明による粉体塗装ワイヤの製造方法と装置の概要を示しており、４はサプライヤー、５はキャプスタン、６は表面処理装置、７は加熱装置、８は熱可塑性樹脂粉末槽、９は圧着しごき装置、１０は冷却装置、１１は引取りキャプスタン、１２は巻取り機であり、これら装置が直列に配置されている。
【００１４】
１は塗装対象のワイヤであり、所望の径たとえば１．０〜１０．０ｍｍの範囲から選択される鉄線あるいは鋼線が用いられる。ワイヤ１は表面にめっき層を有しているものを含んでいる。そのめっき層はたとえばＺｎめっき層、Ｚｎ−Ａｌ合金めっき層などが挙げられる。
【００１５】
Ｚｎ−Ａｌ合金めっき層の場合、好適には、Ａｌ濃度６．０〜１２．０％を有している。それは、めっきの耐食性と、加工性すなわち、樹脂被覆した後に編網にしたり撚り合わせたりする加工の際のめっき層の剥離や亀裂の発生を防止するためであり、Ａｌ濃度は６．０％が最低限必要であるからである。上限を１２．０％としたのは、これ以上の濃度では耐食性は良好であるものの、加工性が低下するからである。Ｚｎ−Ａｌ合金めっき層の厚みは、一般に３０〜９０μmが好ましい。
【００１６】
本発明は、まず、前記ワイヤ１を走行させながら表面処理装置６によりワイヤ表面（めっき表面）を粗面化し、図２のように細かい凹凸の梨子地状面ａを得るもので、表面処理装置６はエアショットブラスト装置が好適である。
この粗面化は、ワイヤ表面（めっき表面）と塗装樹脂との強固な密着性を得るためであり、エアショットブラストを用いた理由は、表面を研摩することと凹凸をつけるためである。かかるエアショットブラストは、具体的には、アルミナ粉など硬質セラミック製の研削材を圧縮エアを媒体として噴射しワイヤ表面（めっき表面）に衝突させることにより行われる。
【００１７】
より具体的には、ワイヤ（めっきワイヤを含む以下同じ）１を閉鎖断面の通路を挿通して移動させながら、閉鎖断面の通路壁に円周を３等分ないし５等分した位置に装着したノズル６０により３方向ないし５方向から硬質セラミック製の研削材６１をブラストすればよい。エアブラスト条件は、たとえば、エア圧０．４ＭＰａ、流量２．５Ｎｍ3／ｍｉｎ、研摩材粒度＃８０〜１２０などとすればよい。
【００１８】
図３は表面処理装置６を通過した状態を示しており、（ａ）はめっきなしワイヤの場合、（ｂ）はめっきワイヤの場合を示している。ここではめっきはＺｎ−Ａｌ合金めっきであり、合金めっき層２と、これとワイヤ母地表面間のＦｅ−Ｚｎ−Ａｌ合金層２’からなっている。
【００１９】
以上のようにエアショットブラストによりワイヤ表面（めっき表面）に梨子地状面ａを施したワイヤ１は、続いて加熱装置７により加熱される。
この加熱工程は、雰囲気加熱では熱媒体が雰囲気であるため加熱時間が長くなるので、効率のよい高周波加熱が好適である。
【００２０】
具体的には、高周波加熱炉中を前記ワイヤ１を走行させながら、ワイヤ表面温度が２８０〜３００℃の範囲内となるように高周波を印加する。表面温度が２８０℃以下では次工程で樹脂を塗布しても効率よく溶融しないため不可であり、３００℃以上では樹脂が熱分解を起こして劣化するため適当でない。こうした高周波加熱を行なうことにより、ワイヤ１は表層が加熱され、それが内部に熱拡散して均一な加熱状態となる。
【００２１】
ついで、加熱されたワイヤ１は、熱可塑性樹脂粉末槽８と圧着しごき装置９を通過し、表面が平滑で塗膜にピンホールがなく空気を含まない塗装が行われる。
熱可塑性樹脂粉末槽８はボックス８０に熱可塑性樹脂粉３０を収容したもので、圧着しごき装置９は、ボックス８０の出口側に直結あるいは樹脂の溶融時間をとるために適度の距離をおいて配した筒状のホルダ９０内に、２段のダイス９ａ，９ｂを相互に適度の距離をおいて並べたものである。
【００２２】
熱可塑性樹脂は種々のものを使用することができるが、好適には熱可塑性ポリエステル樹脂である。これは本発明者の知見した結果である。すなわち、熱可塑性ポリエステル樹脂、エポキシ樹脂、塩化ビニール、ナイロン、ポリエチレンなどの樹脂について、屋外耐久性、絶縁耐力、耐衝撃性、耐寒性、接着力、耐酸性、耐水性、ガスバリア性を実験した。その結果、熱可塑性ポリエステル樹脂は最も上記特性が優秀であり、特に耐侯性にすぐれ、長期の屋外使用での劣化がなく、まためっき層との密着性が高く、傷がついてもその箇所からの腐食の拡がりが小さいため、すぐれた耐食性を持っていることがわかったからである。
【００２３】
熱可塑性ポリエステル樹脂は、代表的には飽和ポリエステル樹脂、すなわち、イソフタレル酸成分が８〜２０モル％を含み、固有粘度０．７〜１．０の結晶性の熱可塑性ポリエチレンイソフタレート共重合体からなるものが用いられる。
イソフタレル酸成分が８％未満では密着性が損なわれ、２０％を越えると結晶性が低下する。粘度を限定したのは、結晶性の進行を抑制しつつ良好な流動性によってめっき層の表面を被覆するには高い分子量の重合体であることが必要だからである。
【００２４】
熱可塑性樹脂粉３０中を加熱直後のワイヤ１が通過することにより、熱可塑性樹脂粉３０はエアショットブラストによる梨子地面ａの上に付着し、これに接する樹脂粉末が加熱により溶融され、さらにその熱が外層の樹脂粉末に伝播して半溶融状態となる。そして、第１段ダイス９ａに至る間に樹脂の溶融が進行し、第１段ダイス９ａと第２段ダイス９ｂを順次通過することにより２段階で圧着しごきされる。したがって、前記高周波加熱炉は、第１段のダイス９ａに達するまでに熱可塑性樹脂粉３０が溶融し始めるように出力を設定、調整する。
【００２５】
前記２段のダイス９ａ，９ｂは鋼製、焼結合金製など任意であるが、図４のように下流方向にテーパー状にすぼまった導入部９０と、主部（ダイス穴部）９１と、下流方向に拡大した出口部９２とを有している。
【００２６】
いずれも、主部９１の寸法すなわち、第１段ダイス（上流側）９ａのダイス穴径ｄ１と第２ダイス（下流側）９ｂのダイス穴径ｄ２は、いずれもワイヤ径ｄおよび製品としての塗装ワイヤ径Ｄよりも適度に大きくなければならない。
その理由は、本発明は、ダイス穴径ｄ１，ｄ２を塗装ワイヤ径Ｄよりも適度に大きくすることにより、ワイヤ１と主部９１との間に溶融樹脂を入りませ、樹脂同士での圧着しごき効果を発揮させるからである。
【００２７】
基本的には、ワイヤ１の線径と塗膜厚さにより第２段ダイス９ｂのダイス穴径ｄ２を選定し、それにより塗装ワイヤの線径が決定される。そして、第２段ダイス９ｂのダイス穴径ｄ２に対して第１段ダイス９ａのダイス穴径ｄ１を設定する。  ダイス穴径ｄ２と塗装ワイヤ径Ｄの関係は、ｄ２／Ｄ＝１．０２〜１．２２とし、ワイヤ径が細いほどｄ２／Ｄの値を大きくすることが好ましい。ダイス穴径ｄ１と塗装ワイヤ径Ｄの関係は、ワイヤ径が３．０〜６．０ｍｍ、塗膜厚みが８０〜９０μmの場合、ｄ１／Ｄ＝１．０５〜１．２８とし、ワイヤ径が細いほどｄ１／Ｄの値を大きくすることが好ましい。
【００２８】
ダイス穴径ｄ１はダイス穴径ｄ２よりも相対的に大きく、ｄ２／ｄ１は１．０２〜１．０５とすることが好ましい。
【００２９】
塗膜厚みが８０〜９０μmの場合の、ワイヤ径ｄと塗装ワイヤ径Ｄとダイス穴径ｄ１，ｄ２の具体例を示すと表１のとおりである。この例ではダイス穴径ｄ１をダイス穴径ｄ２より０．２ｍｍφ程度大きくしている。
【００３０】
【表１】
0004211202.tif 000002
【００３１】
上記のような条件にて２段のダイス９ａ，９ｂを配し、熱可塑性樹脂粉３０中を通過したワイヤ１を通過させれば、図４のように、溶融をはじめた（また平滑になっていない）樹脂３’がワイヤ１の移動に伴ってワイヤ１の外周と第１段ダイス９ａのすき間すなわち導入部９０から主部９１にかけて充填され、樹脂同士でワイヤ１の表面の塗膜をしごいて平滑にする。そして、導入部９０が次第に細くなっているため、前記主部９１内周の樹脂３’がワイヤ中心方向に圧力をかけ、塗膜がワイヤ１に圧着される。また、ワイヤ１は充填される樹脂３’による調心作用で主部９１の中心に位置される。図５（ａ）は第１段ダイス９ａを通過したワイヤの状態を示している。
【００３２】
こうして第１段ダイス９ａを通過した粗塗装ワイヤ１’は、続いて第２段ダイス９ｂを通過し、このときにも塗膜樹脂３”がワイヤ１の移動に伴ってワイヤ１の外周と導入部９０から主部９１にかけて充填され、樹脂同士でワイヤ１の表面の塗膜をしごいて平滑にするとともに、主部９１内周の樹脂がワイヤ中心方向に圧力をかけ、塗膜がワイヤ１に圧着され、そのため、樹脂の下層部分は梨子地状面ａにくさびのように強固に密着する。
【００３３】
この第２段ダイス９ｂでの圧着しごきにより塗膜は所定の厚さに仕上げられ、したがって、図５（ｂ）のように円周方向の塗膜厚みが均一になり、偏肉比すなわち最大厚みと最小厚みの比が２．０以内でかつ長手方向での線径（塗膜を含めた径）のバラツキの少ない樹脂塗膜３を有する塗装ワイヤとなり、下流のオーバーフロー式の水冷槽からなる冷却装置１０で冷却されて製品となる。
【００３４】
ダイスとして１段だけを用いた場合には、圧着しごき効果はあるものの、下流側への余剰樹脂の持出しを防止することができず、その結果、長手方向で節のように部分的に太い領域が発生する不都合が生じたり、塗膜厚が仕様よりも太くなってしまう不具合が生ずる。そこで本発明は、２段ダイス９ａ，９ｂとし、第１段ダイス９ａで下流への余剰樹脂の持出しを許容しつつ、軽く圧着しごきを行い、第２段ダイス９ｂで仕上げの圧着しごきを行なうのである。
【００３５】
第２段ダイス９ａのダイス穴径ｄ２を前記範囲よりも小さくすると、ワイヤ表面の樹脂が削られすぎ、ワイヤ表面が露出してしまうため不可である。逆に前記範囲より大きくすると、圧着しごき効果がなく樹脂がそのまま素通りしてしまうか、主部９１と塗装されたワイヤとのすき間にある樹脂が第２段ダイス９ａの下流へと持ち出されてしまい、前記したように不良が発生する。
【００３６】
また、第１段ダイス９ａのダイス穴径ｄ１を第２段ダイス９ａのダイス穴径ｄ２に対して前記範囲にするのは、ｄ２／ｄ１を１．０５より大きくすると、圧着しごき効果がなくなり、１．０２より小さくすると、第１段ダイス９ａでの圧着しごきが強すぎるため、第２段ダイス９ａにおいて前記したワイヤ１とダイス穴９１間への樹脂の充填ができず、塗装樹脂の表面が削りとられてワイヤが露出するからである。
【００３７】
前記２段のダイス９ａ，９ｂの温度は、樹脂の融点よりも約４０〜８０℃低い温度に保持することが好ましい。その理由は、ダイス温度が常温であった場合には、これに前記のようにダイス内に充填されている樹脂３’，３”が固まってしまい、圧着しごき効果が高くなりすぎるためである。逆にダイス温度が融点付近であると、ダイス内に充填されている樹脂３’，３”の粘性が低下し、圧着しごき効果が低下するからである。
【００３８】
ワイヤ１が持ちこむ熱量は加熱装置の加熱温度と線速により決定され、持ちこむ熱量がダイスおよびホルダ９０を通しての放熱による冷却と等しい場合には２段のダイス９ａ，９ｂの配置位置を適切に設定すればよいが、等しくない場合もあるので、好ましくはダイス９ａ，９ｂを外部の温度制御手段９２により操業中樹脂の融点よりも約４０〜８０℃低い温度に保たれるように加熱あるいは冷却する。
【００３９】
温度制御手段９２は任意であり、たとえばホルダ９０にパイプを巻き付け、それに冷却水または温水を選択的に通水させることが挙げられる。持込み熱量が少ない場合には、ホルダ９０を断熱材で覆って放熱を減少させたり、ヒータを装着して１００〜１５０℃程度に保温したりすればよい。
【００４０】
なお、ワイヤがめっきワイヤとりわけＺｎ−Ａｌ合金めっきである場合、この慣用の溶融めっき方式で行なえばよい。すなわち、Ｚｎめっき浴とＡｌめっき浴を直列状に配して線条体本体１を順次それらの浴中を通し、その後合金化処理を行なう２槽式、あるいは、ＺｎとＡｌを混合した浴中にワイヤを通したのち合金化処理する１槽式のいずれでもよい。めっき条件は通常のものでよく、たとえば、浴温４３５〜４６０℃、線速２０〜３０ｍ／ｍｉｎなどに設定して行なえばよいが、耐食性と加工性の双方の特性を満たすために浴中のＡｌ濃度は５〜１２％とすることが好ましい。
【００４１】
このようなめっきワイヤを使用することにより、Ｚｎ−ＡＬ合金めっき層によるすぐれた耐食性と、めっき層と密着性のよい外層の熱可塑性ポリエステル樹脂層の耐食性との相乗効果により、きわめて良好な耐食性を有する。すなわち、ワイヤは表面にアルミ濃度が６．０〜１２．０％のＺｎ−Ａｌ合金めっき層を有しているため耐食性にすぐれ、さらにこのＺｎ−Ａｌ合金めっき層の上の熱可塑性ポリエステル樹脂層が２段ダイスによる圧着しごきを用いた粉体塗装法で施されているので、平滑で均一な厚さとなり、強固な密着性によりＺｎ−Ａｌ合金めっき層と一体化し、すぐれた耐侯性と強固な密着性の劣化が少ない。したがって、傷がついてもその箇所からの腐食の拡がりを抑止することができるものである。
【００４２】
なお、実施例は１本のワイヤを塗装する場合に限られず、複数本のワイヤを並列上に送って塗装する場合を含んでいる。この場合、表面処理装置６と圧着しごき装置９は各ワイヤの走行経路ごとに設ける。
【００４３】
【実施例】
鉄線に１槽式によりＺｎ−Ａｌ合金めっきを施し、３．２ｍｍ、４．０ｍｍ、５．０ｍｍおよび６．０ｍｍの４種類のワイヤを得た。Ｚｎ−Ａｌ合金めっきの条件は、Ａｌ濃度１０％、浴温４４０℃、線速２５ｍ／ｍｉｎとした。
次に、上記Ｚｎ−Ａｌ合金めっきワイヤに塗膜厚み８０μmの飽和ポリエステル樹脂塗装をインラインで連続的に施した。
【００４４】
第１工程として、粒度＃１２０のアルミナ粉を使用してエアショットブラストを行なった。エアブラスト条件は、エア圧：０．４ＭＰａ、流量：２５Ｎｍ3／ｍｉｎ、３方向とした。これにより表面粗度１５μmの梨子地状面を得た。
【００４５】
加熱装置として高周波加熱炉を使用し、出口温度（ワイヤ表面温度）が２９０℃となるように温度を設定した。
飽和ポリエステル樹脂としては、イソフタレル酸成分が１５モル％共重合した固有粘度０．９のポリエチレンイソテレフタレート重合体（平均粒径１３０μm）の粉末（融点２４０℃）を使用した。これを長さ０．３ｍの槽に収容し、槽の出口側から樹脂の溶融に十分な距離をおいて直径５０ｍｍの筒状ホルダを配し、この中に第１段ダイスと第２段ダイスを相互に４０ｍｍの間隔をおいて配した。第１段ダイスと第２段ダイスは表２の仕様とした。線速は４０ｍ／ｍｉｎとした。
【００４６】
筒状ホルダにパイプを巻き付けた温度制御手段により、操業中、第１段ダイスと第２段ダイスが樹脂の融点より６０℃低い温度となるように制御した。
筒状ホルダの下流に２０℃の水を満たした水槽を設け、これに塗装ワイヤを通過させ、巻き取った。
【００４７】
【表２】
0004211202.tif 000003
【００４８】
以上の工程により得られた塗装ワイヤは、各ワイヤ径とも、表面粗さ５．１μm（ＪＩＳ  Ｂ０６５１  触診式表面粗さ測定器による）以下、長手方向の径差が０．０３ｍｍ以下、塗膜偏肉比が１．６以下であった。塗膜を目視したところピンホールは皆無（０／１０ｍ）であり、クロス断面観察を行なった結果、塗膜の空隙は０か所であった。しかも、製造速度は４０ｍ／ｍｉｎである。
【００４９】
比較のため、直径５．０ｍｍのワイヤにつついて、ダイスをダイス穴径５．４ｍｍの１段ダイスのみとし、前記条件にて塗装ワイヤを製造した。その結果、表面粗さ１．９μm、長手方向の径差が０．１５ｍｍ、塗膜偏肉比が１．９で、本発明よりも大幅に劣っていた。
【００５０】
得られた塗装ワイヤ（ワイヤ径５．０ｍｍ）を性能試験した。
塩水噴霧試験：
試験期間３０００時間とした。その結果、白錆および膨れはまったくなく健全な状態であった。
野外暴露試験：
サンプルについて試験前に被覆にクロスカットの傷を入れ、それらを海岸から２０ｍの位置にサンプルを配し、１年間暴露した。
その結果、サンプルは外観は光沢を維持し、めっきとの密着性が保持され、Ｚｎ−Ａｌ合金めっきには異常が生じていなかった。
以上の点から、本発明の塗装ワイヤは高い耐侯性と良好な密着性によりすくれた耐食性が得られることがわかる。
【００５１】
加工性を見るため、被覆を削らないサンプルにつき、ワイヤ径にて曲げを施し、ついで、曲げ部分を樹脂に埋込み、長手方向に沿って半割し、断面観察を行なった。その結果、サンプルは曲げ部の外側のめっき表面にもまったく亀裂が入っていなかった。
これはＺｎ−Ａｌ合金めっきであること、樹脂の溶融加熱のための熱処理が適切であること、樹脂の密着性が良好であることによることは明らかである。
【００５２】
【発明の効果】
以上説明した本発明の請求項１によるときには、ワイヤの表面を粗面状にした後、そのワイヤを加熱し、該加熱ワイヤに熱可塑性樹脂を付着させ溶融しはじめた状態で塗装製品ワイヤ径よりも適度に大きなダイス径を有する２段のダイスを通過させ、ワイヤ外径とダイス穴の間隙に充填された塗装樹脂を圧着しごきするので、かかる２段階圧着しごきにより、表面が平滑で、塗膜にピンホールや空気を含まず、長手方向での径が均一でかつまた偏肉比の小さい高品質の塗装ワイヤを高い製造速度で製造することができ、また設備長も短くすることができるというすぐれた効果が得られる。
特に、上流側の第１ダイスのダイス穴径ｄ１と下流側の第２ダイスのダイス穴径ｄ２の比（ｄ１／ｄ２）が１．０２〜１．０５であるため、下流側の第２ダイスにほど好い量の樹脂を供給してワイヤとダイス間に充填させ、上流側の軽い圧着しごきと下流側の仕上げ圧着しごきとによって、密着性がよく、長手方向での径が均一でかつまた偏肉比の小さい塗膜を形成できるというすぐれた効果が得られる。
【００５６】
請求項２によれば、ワイヤの供給側から巻取り側の走行ラインに、エアショットブラストと高周波加熱炉と熱可塑性樹脂粉末槽と圧着しごき装置および冷却装置を順次に配してなり、前記圧着しごき装置が、筒状ホルダ内に、熱可塑性樹脂粉末槽を通過する間に付着し溶融を開始した樹脂層をワイヤに圧着しつつしごくための２段ダイスを配してなり、２段ダイスは、上流側の第１ダイスのダイス穴径ｄ１と下流側の第２ダイスのダイス穴径ｄ２の比（ｄ１／ｄ２）が１．０２〜１．０５であるので、表面が平滑で、塗膜にピンホールや空気を含まず、長手方向での径が均一でかつまた偏肉比の小さい高品質の塗装ワイヤを高い製造速度で製造することができる構造が簡単で設備長も短い装置を提供できるというすぐれた効果が得られる。
【図面の簡単な説明】
【図１】本発明による粉体塗装ワイヤの製造方法と装置を模式的に示す断面図である。
【図２】表面処理工程を終えたワイヤの状態を示す側面図である。
【図３】（ａ）は表面処理工程を終えためっきなしワイヤの拡大断面図、（ｂ）は表面処理工程を終えためっき付きワイヤの拡大断面図である。
【図４】圧着しごき装置とこれによる圧着しごき状態を示す断面図である。
【図５】（ａ）は第１段ダイスの通過直後の状態を示す断面図、（ｂ）は第２段ダイスの通過直後の状態を示す断面図である。
【符号の説明】
１  ワイヤ
２  耐食めっき層
３  熱可塑性樹脂塗膜
６  表面処理装置
７  加熱装置
８  熱可塑性樹脂粉末槽
９  圧着しごき装置
９ａ  第１段ダイス
９ｂ  第２段ダイス
９０  ホルダ
【図１】
0004211202.tif 000004
【図２】
0004211202.tif 000005
【図３】
0004211202.tif 000006
【図４】
0004211202.tif 000007
【図５】
0004211202.tif 000008